【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
軸方向の外表面に螺旋状の歯形を形成してなる雄ロータと雌ロータとを組み合わせて流体の吸入と吐出を行うオイルフリーのスクリュー圧縮機において、
前記雄と雌のロータの表面にイミド結合を持つ樹脂をベースレジンとし、
前記樹脂の中に固体潤滑剤である二硫化モリブデンと、添加剤である酸化アルミニウムと酸化チタンを分散させて固体潤滑耐熱性被膜を形成し、
この固体潤滑耐熱性被膜が被覆された前記雄雌ロータを備えたことを特徴とするスクリュー圧縮機。
【請求項２】
請求項１記載のスクリュー圧縮機において、
前記イミド結合を持つ樹脂がポリアミドイミド樹脂であることを特徴とするスクリュー圧縮機。
【請求項３】
請求項１記載のスクリュー圧縮機において、
前記イミド結合を持つ樹脂がポリイミド樹脂であることを特徴とするスクリュー圧縮機。
【請求項４】
軸方向の外表面に螺旋状の歯形を形成してなる雄ロータと雌ロータとを組み合わせて流体の吸入と吐出を行うオイルフリーのスクリュー圧縮機において、
イミド結合を持つ樹脂をベースレジンとし、前記樹脂の中に二硫化モリブデン15〜35ｗｔ％、酸化アルミニウムと酸化チタンの混合物を4〜14wt％の範囲で含有し、前記酸化アルミニウムと前記酸化チタンとの比が3：7から7：3の範囲にあるように分散し、
かつイミド結合を持つ樹脂を少なくとも50ｗｔ％以上となるように配合した固体潤滑耐熱性被膜を形成し、
この固体潤滑耐熱性被膜が被覆された前記雄雌ロータを備えたことを特徴とするスクリュー圧縮機。
【請求項５】
請求項４記載のスクリュー圧縮機において、
前記固体潤滑耐熱被膜に防錆顔料を1.5〜3.5wt％さらに添加していることを特徴とするスクリュー圧縮機。
【請求項６】
請求項４記載のスクリュー圧縮機において、
前記固体潤滑耐熱性被膜にタルクを0.5wt％〜2.5wt％さらに添加していることを特徴とするスクリュー圧縮機。 
【請求項７】
軸方向の外表面に螺旋状の歯形を形成してなる雄ロータと雌ロータとを組み合わせて流体の吸入と吐出を行うオイルフリーのスクリュー圧縮機において、
前記雄と雌ロータの表面にイミド結合を持つ樹脂をベースレジンとし、
前記樹脂の中に固体潤滑剤である二硫化モリブデンと、添加剤である酸化チタンと窒化ケイ素を分散させて固体潤滑耐熱性被膜を形成し、
この固体潤滑耐熱性被膜が被覆された前記雄雌ロータを備えたことを特徴とするスクリュー圧縮機。
【請求項８】
軸方向の外表面に螺旋状の歯形を形成してなる雄ロータと雌ロータとを組み合わせて流体の吸入と吐出を行うオイルフリーのスクリュー圧縮機において、
イミド結合を持つ樹脂をベースレジンとし、前記樹脂の中に二硫化モリブデン15〜35ｗｔ％、酸化チタンと窒化ケイ素の混合物を8〜15wt％の範囲で含有し、前記酸化チタンと前記窒化ケイ素との比が4：6から7：3の範囲にあるように分散し、
かつイミド結合を持つ樹脂を少なくとも50ｗｔ％以上となるように配合した固体潤滑耐熱性被膜を形成し、
この固体潤滑耐熱性被膜が被覆された前記雄雌ロータを備えたことを特徴とするスクリュー圧縮機。
【請求項９】
軸方向の外表面に螺旋状の歯形を形成してなるオイルフリーのスクリューロータにおいて、
前記スクリューロータの表面にイミド結合を持つ樹脂をベースレジンとし、
前記樹脂の中に固体潤滑剤である二硫化モリブデンと、添加剤である酸化アルミニウムと酸化チタンを分散させて固体潤滑耐熱性被膜を形成し、
この固体潤滑耐熱性被膜が被覆されたことを特徴とするスクリューロータ。
【請求項１０】
請求項９記載のスクリューロータにおいて、
前記イミド結合を持つ樹脂がポリアミドイミド樹脂であることを特徴とするスクリューロータ。
【請求項１１】
請求項９記載のスクリューロータにおいて、
前記イミド結合を持つ樹脂がポリイミド樹脂であることを特徴とするスクリューロータ。
【請求項１２】
軸方向の外表面に螺旋状の歯形を形成してなるオイルフリーのスクリューロータにおいて、
イミド結合を持つ樹脂をベースレジンとし、前記樹脂の中に二硫化モリブデン15〜35ｗｔ％、酸化アルミニウムと酸化チタンの混合物を4〜14wt％の範囲で含有し、前記酸化アルミニウムと前記酸化チタンとの比が3：7から7：3の範囲にあるように分散し、
かつイミド結合を持つ樹脂を少なくとも50ｗｔ％以上となるように配合した固体潤滑耐熱性被膜を形成し、
この固体潤滑耐熱性被膜が被覆されたことを特徴とするスクリューロータ。
【請求項１３】
請求項１２記載のスクリューロータにおいて、
前記固体潤滑耐熱被膜に防錆顔料を1.5〜3.5wt％さらに添加していることを特徴とするスクリューロータ。
【請求項１４】
請求項１２記載のスクリューロータにおいて、
前記固体潤滑耐熱性被膜にタルクを0.5wt％〜2.5wt％さらに添加していることを特徴とするスクリューロータ。
【請求項１５】
軸方向の外表面に螺旋状の歯形を形成してなるオイルフリーのスクリューロータにおいて、
前記スクリューロータの表面にイミド結合を持つ樹脂をベースレジンとし、
前記樹脂の中に固体潤滑剤である二硫化モリブデンと、添加剤である酸化チタンと窒化ケイ素を分散させて固体潤滑耐熱性被膜を形成し、
この固体潤滑耐熱性被膜が被覆されたことを特徴とするスクリューロータ。
【請求項１６】
軸方向の外表面に螺旋状の歯形を形成してなるオイルフリーのスクリューロータにおいて、
イミド結合を持つ樹脂をベースレジンとし、前記樹脂の中に二硫化モリブデン15〜35ｗｔ％、酸化チタンと窒化ケイ素の混合物を8〜15wt％の範囲で含有し、前記酸化チタンと前記窒化ケイ素との比が4：6から7：3の範囲にあるように分散し、
かつイミド結合を持つ樹脂を少なくとも50ｗｔ％以上となるように配合した固体潤滑耐熱性被膜を形成し、
この固体潤滑耐熱性被膜が被覆されたことを特徴とするスクリューロータ。
【請求項１７】
イミド結合を持つ樹脂をベースレジンとし、
前記樹脂の中に固体潤滑剤である二硫化モリブデンと、添加剤である酸化アルミニウムと酸化チタンを分散させて形成したことを特徴とする固体潤滑耐熱性被膜。
【請求項１８】
請求項１７記載の固体潤滑耐熱性被膜において、
前記イミド結合を持つ樹脂がポリアミドイミド樹脂であることを特徴とする固体潤滑耐熱性被膜。
【請求項１９】
請求項１７記載の固体潤滑耐熱性被膜において、
前記イミド結合を持つ樹脂がポリイミド樹脂であることを特徴とする固体潤滑耐熱性被膜。
【請求項２０】
イミド結合を持つ樹脂をベースレジンとし、
前記樹脂の中に、二硫化モリブデン15〜35ｗｔ％、酸化アルミニウムと酸化チタン二つの合計で4〜14wt％の範囲で含有し、その比率が酸化アルミニウム：酸化チタンが3：7から7：3の範囲にあるように分散し、
かつそれらをバインドするためにイミド結合を持つ樹脂を少なくとも50ｗｔ％以上となるように配合したことを特徴とする固体潤滑耐熱性被膜。
【請求項２１】
請求項２０記載の固体潤滑耐熱性被膜において、
防錆顔料を1.5〜3.5wt％さらに添加していることを特徴とする固体潤滑耐熱性被膜。
【請求項２２】
請求項２０記載の固体潤滑耐熱性被膜において、
タルクを0.5wt％〜2.5wt％さらに添加していることを特徴とする固体潤滑耐熱性被膜。
【請求項２３】
イミド結合を持つ樹脂をベースレジンとし、
前記樹脂の中に固体潤滑剤である二硫化モリブデンと、添加剤である酸化チタンと窒化ケイ素を分散させて形成したことを特徴とする固体潤滑耐熱性被膜。
【請求項２４】
イミド結合を持つ樹脂をベースレジンとし、
前記樹脂の中に、二硫化モリブデン15〜35ｗｔ％、酸化チタンと窒化ケイ素二つの合計で8〜15wt％、その比率が酸化チタン：窒化ケイ素が4：6から7：3の範囲にあるように分散し、
かつそれらをバインドするためにイミド結合を持つ樹脂を少なくとも50ｗｔ％以上となるように配合したことを特徴とする固体潤滑耐熱性被膜。
【請求項２５】
イミド結合を持つ樹脂をベースレジンとし、
前記樹脂の中に固体潤滑剤である二硫化モリブデンと、添加剤である酸化アルミニウムと酸化チタンを分散させた樹脂液を、
溶剤で希釈してワニスタイプとしたことを特徴とする塗布液。
【請求項２６】
請求項２５記載の塗布液において、
前記イミド結合を持つ樹脂がポリアミドイミド樹脂であることを特徴とする塗布液。
【請求項２７】
請求項２５記載の塗布液において、
前記イミド結合を持つ樹脂がポリイミド樹脂であることを特徴とする塗布液。
【請求項２８】
イミド結合を持つ樹脂をベースレジンとし、
前記樹脂の中に二硫化モリブデン15〜35ｗｔ％、酸化アルミニウムと酸化チタン二つの合計で4〜14wt％の範囲で含有し、その比率が酸化アルミニウム：酸化チタンが3：7から7：3の範囲にあるように分散し、それらをバインドするためにイミド基をもつ樹脂を少なくとも50ｗｔ％以上となるように配合した樹脂液を、
溶剤で希釈してワニスタイプとしたことを特徴とする塗布液。
【請求項２９】
請求項２８記載の塗布液において、
防錆顔料を1.5〜3.5wt％さらに添加していることを特徴とする塗布液。
【請求項３０】
請求項２８記載の塗布液において、
タルクを0.5wt％〜2.5wt％さらに添加していることを特徴とする塗布液。 
【請求項３１】
イミド結合を持つ樹脂をベースレジンとし、
前記樹脂の中に固体潤滑剤である二硫化モリブデンと、添加剤である酸化チタンと窒化ケイ素を分散させた樹脂液を、
溶剤で希釈してワニスタイプとしたことを特徴とする塗布液。
【請求項３２】
イミド結合を持つ樹脂をベースレジンとし、
前記樹脂の中に二硫化モリブデン15〜35ｗｔ％、酸化チタンと窒化ケイ素二つの合計で8〜15wt％、その比率が酸化チタン：窒化ケイ素が4：6から7：3の範囲にあるように分散し、それらをバインドするためにイミド基をもつ樹脂を少なくとも50ｗｔ％以上となるように配合した樹脂液を、
溶剤で希釈してワニスタイプとしたことを特徴とする塗布液。